СПОСОБ ПОЛУЧЕНИЯ В ГРАФИТЕ ГРАФЕНОВЫХ ЯЧЕЕК С ДОБАВКОЙ РАДИАКТИВНЫХ ИЗОТОПОВ

6
12
13
14
-2
-1
1. Способ получения в графите графеновых ячеек с добавкой радиоактивного изотопа путем интеркаляции паров изотопа щелочного металла в ориентированный пиролитический графит, помещенный в вакуумный объем при повышенной температуре, с последующим облучением графита в другом объеме нейтронным потоком, отличающийся тем, что помещают графит между двумя электрически изолированными пластинами, при этом С-ось графита перпендикулярна поверхности пластин, одна из которых установлена с возможностью перемещения, интеркалируют в графит изотопы лития до получения соединений LiC или LiC, после чего облучают его нейтронным потоком величиной около 10-10 см спри комнатной температуре до полного накопления изотопов трития, при этом интеркаляцию лития и накопление изотопов трития контролируют путем измерения величины электросопротивления графита вдоль оси С.
2. Способ по п.1, отличающийся тем, что в графит интеркалируют природную смесь изотопов лития.
6
3. Способ по п.1, отличающийся тем, что в графит интеркалируют природную смесь изотопов лития, обогащенную по Li до 50%.
6
4. Способ по п.1, отличающийся тем, что в графит интеркалируют природную смесь изотопов лития, обогащенную по Li близкую к 100%.
5. Способ по п.1, отличающийся тем, что облучение нейтронным потоком проводят в активной зоне ядерного реактора.
6. Способ по п.1, отличающийся тем, что интеркаляцию паров изотопа щелочного металла в ориентированный пиролитический графит, путем одновременного нагрева графита и изотопов лития до температуры не выше 673 К в течение не менее 24 ч.
7. Способ по п.1, отличающийся тем, что после облучения графит дополнительно прогревают при температуре не более 673 К в течение до 5 ч.